(57)【特許請求の範囲】
【請求項１】
基材と、前記基材上に形成されるアンダーコート層と、前記アンダーコート層上に形成される金属光沢層とを含む光沢紙の製造方法であって、前記基材上に、水酸化アルミニウム、酸化アルミニウム、ケイ酸アルミニウム、重質炭酸カルシウム、軽質炭酸カルシウム、酸化チタン、硫酸バリウム、シリカゲル、活性白土、タルク、クレー、カオリナイト、ケイソウ土、ホワイトカーボン、炭酸マグネシウム、酸化マグネシウム、水酸化マグネシウム、酸化亜鉛の一種類または二種類以上からなる充填剤、滑剤及び架橋剤が添加された結着剤を含むアンダーコート層の材料を塗布し、該アンダーコート層の材料の表面に平滑な面を有するフィルムを密着させ、前記アンダーコート層の材料を乾燥成膜化したのちに前記フィルムが剥離され、前記アンダーコート層の表面に蒸着による金属光沢層が直接形成される、光沢紙の製造方法。
【請求項２】
金属光沢層は、アルミニウムが蒸着されて形成される、請求項１に記載の光沢紙の製造方法。
【請求項３】
請求項１または請求項２に記載の方法でアンダーコート層及び金属光沢層を形成してなる、光沢紙。
【発明の詳細な説明】
【０００１】
【発明の属する技術分野】
この発明は光沢紙およびその製造方法に関し、特にたとえば、銀色などの金属光沢層が形成された光沢紙およびその製造方法に関する。
【０００２】
【従来の技術】
従来、銀色などの金属光沢を有する紙が、たとえば、ビール瓶のラベルとして用いられているが、これは紙を基材としてその表面にアルミ箔を積層したものである。
【０００３】
【発明が解決しようとする課題】
しかしながら、この基材にアルミ箔を積層したラベルの場合、瓶のリサイクルなどをするときに、アルミ箔が残留するために、リサイクルに支障を来している。
【０００４】
それゆえに、この発明の主たる目的は、金属光沢を有するがリサイクルが比較的しやすい光沢紙を提供することである。
【０００５】
【課題を解決するための手段】
この発明は、基材と、基材上に形成されるアンダーコート層と、アンダーコート層上に形成される金属光沢層とを含む光沢紙の製造方法であって、基材上に、水酸化アルミニウム、酸化アルミニウム、ケイ酸アルミニウム、重質炭酸カルシウム、軽質炭酸カルシウム、酸化チタン、硫酸バリウム、シリカゲル、活性白土、タルク、クレー、カオリナイト、ケイソウ土、ホワイトカーボン、炭酸マグネシウム、酸化マグネシウム、水酸化マグネシウム、酸化亜鉛の一種類または二種類以上からなる充填剤、滑剤及び架橋剤が添加された結着剤を含むアンダーコート層の材料を塗布し、アンダーコート層の材料の表面に平滑な面を有するフィルムを密着させ、アンダーコート層の材料を乾燥成膜化したのちにフィルムが剥離され、アンダーコート層の表面に蒸着による金属光沢層が直接形成される、光沢紙の製造方法である。
この光沢紙の製造方法で製造される光沢紙において、金属光沢層は、アルミニウムが蒸着されて形成されてもよい。
また、この発明は、上述のいずれかの方法でアンダーコート層及び金属光沢層を形成してなる、光沢紙である。
【０００６】
〔作用〕
この発明によれば、基材の表面が粗面であっても、アンダーコート層によってその凹凸が光沢紙の表面にあらわれず、美麗な光沢を有する金属光沢層が形成される。
【０００７】
この発明の上述の目的，その他の目的，特徴および利点は、図面を参照して行う以下の発明の実施の形態の詳細な説明から一層明らかとなろう。
【０００８】
【発明の実施の形態】
図１は、この発明の方法で形成された光沢紙の一例を示す断面図解図である。光沢紙１０は、シート状の基材１２を含む。基材１２としては、たとえば上質紙などが用いられる。基材１２上には、アンダーコート層１４が形成される。
【０００９】
基材１２上に形成されるアンダーコート層１４は、結着剤中に充填剤、滑剤、架橋剤を添加し、必要に応じて分散剤、消泡剤、耐水化剤、紫外線吸収剤などの添加剤を添加したオーバーコート層の材料をコーティングして形成される。ここで使用される結着剤としては、たとえば、ポリビニルアルコール、変性ポリビニルアルコール、デンプン、変性デンプン、カゼイン、ゼラチン、にかわ、アラビアゴム、ポリアミド、ポリアクリルアミド、変性ポリアクリルアミド、ヒドロキシエチルセルロース、メチルセルロース、カルボキシメチルセルロース、ヒドロキシプロピルセルロース、ポリ酢酸ビニル、ポリアクリル酸エステル、スチレン−無水マレイン酸共重合体、イソブチレン−無水マレイン酸共重合体、ジイソブチレン−無水マレイン酸共重合体、酢酸ビニル−無水マレイン酸共重合体、メチルビニル−無水マレイン酸共重合体、イソプロピレン−無水マレイン酸共重合体、スチレン−ブタジエン共重合体、マレイン酸共重合体、ポリ塩化ビニル、ポリ塩化ビニリデン、塩化ビニル−酢酸ビニル共重合体、ポリウレタン、ポリスチレン、ポリウレタン、ポリビニルピロリドン、アクリル酸エステル、アクリルニトリル、メチルビニルエーテルなどの水溶性樹脂またはエマルジョンの一種類または二種類以上を選択して使用することができる。
【００１０】
また、充填剤としては、水酸化アルミニウム、酸化アルミニウム、ケイ酸アルミニウム、重質炭酸カルシウム、軽質炭酸カルシウム、酸化チタン、硫酸バリウム、シリカゲル、活性白土、タルク、クレー、カオリナイト、ケイソウ土、ホワイトカーボン、炭酸マグネシウム、酸化マグネシウム、水酸化マグネシウム、酸化亜鉛の一種類または二種類以上を選択して使用することができる。
【００１１】
さらに、滑剤としては、オレイン酸などの脂肪酸類、パラフィンワックスなどの酸化ワックス類、ポリエチレンワックスなどのポリオレフィンワックス類、ステアリン酸亜鉛などの金属石鹸類、カルナバワックスなどのエステルワックス類、シリコンオイル、鯨油などの油類を一種類または二種類以上を選択して使用することができる。
また、架橋剤としては、グリオキザール、ポリアルデヒド、アミノ−ホルムアルデヒドなどのジアルデヒド系、ポリエチレンアミンなどのポリアミン系、ポリエチレンイミンなどのポリイミン系、エポキシ系、ポリアミド樹脂、グリセリンジグリシジルエーテルなどのジグリシジル系、炭酸ジルコニウムアンモニウムなどのジルコニウム塩などを一種類または二種類以上を選択して使用することができる。
【００１２】
この光沢紙１０では、アンダーコート層１４の表面が平滑となるように形成され、平滑なアンダーコート層１４の表面に銀色の金属光沢層１６が形成されて、光沢のある光沢紙１０となっている。
【００１３】
このような光沢紙１０を製造するには、図２に示すように、基材１２の上にアンダーコート層の材料１４ａを塗布し、アンダーコート層の材料１４ａの上にフィルム１８が密着させられる。フィルム１８としては、平滑な面を有するものが用いられる。そのようなフィルム１８として、たとえば、ポリエチレンフィルム、ポリプロピレンフィルム、ポリアミド（ナイロン）フィルム、ポリエステルフィルム、ポリエチレンナフタレートフィルム、ポリスチレンフィルム、ポルビニールアルコール（ビニロン）フィルム、ポリエーテルケトンフィルム、ポリサルホンフィルム、ポリエーテルサルホンフィルム、ポリエーテルイミドフィルム、ＥＶＡ共重合体フィルムやアイオノマーフィルムなどのエチレン共重合体フィルム、ポリカーボネートフィルム、セロファンフィルム、ポリ塩化ビニルフィルム、ポリ塩化ビニリデンフィルム、アルミニウム箔、アセテートフィルムなどのフィルムや、これ以外の平滑な面を有するフィルム単体、またはこれらのフィルムを貼り合わせた紙およびフィルムなどが使用できる。また、アンダーコート層１４との離型性をよくするために、アンダーコート層の材料１４ａの接合する面に離型剤を塗布したものでもよい。
【００１４】
塗布されたアンダーコート層の材料１４ａにフィルム１８を密着したのち、アンダーコート層の材料１４ａを乾燥成膜化してアンダーコート層１４を形成し、そののちフィルム１８が剥離される。なお、図２において、斜線で示すアンダーコート層の材料１４ａは、未乾燥の状態であることを示す。フィルム１８は、平滑な面を有しているため、フィルム１８が剥離されたアンダーコート層１４の表面は平滑となり、蒸着して光沢のある光沢紙１０を得ることができる。
【００１５】
なお、アンダーコート層１４を形成するために、図３に示すように、フィルム１８の面にアンダーコート層の材料１４ａを塗布し、アンダーコート層の材料１４ａに基材を貼り合わせ、乾燥成膜化させてフィルム１８を剥離しアンダーコート層１４を形成してもよい。この場合、基材１２の表面はアンダーコート層の材料１４ａの面に圧着される。そして、フィルム１８がアンダーコート層１４から剥離される。このように、アンダーコート層１４は、基材１２側に形成してもよいし、フィルム１８側に形成してもよく、アンダーコート層１４からフィルム１８を剥離することにより、光沢を有するアンダーコート層１４を得ることができる。フィルム１８側にアンダーコート層１４を形成する場合には、まずフィルム１８にアンダーコート層を形成しそれを乾燥した後、更にその表面に接着剤を塗布し、基材１２の表面に貼り合わせ、アンダーコート層１４を形成した後、フィルム１８を剥離する。
【００１６】
金属光沢層１６は、アルミニウム，銀，亜鉛などの蒸発物質を真空蒸着してなる蒸着層からなる。
【００１７】
このようにアンダーコート層１４が形成された基材１２は、次に図４に示す金属光沢層１６を形成する蒸着装置１００に送られる。この蒸着装置１００としては、たとえば、バッチ式の真空蒸着装置が挙げられる。この装置の構造を機能面より大別すると、真空タンク１０２、上室１０４内の巻取り軸１０６、送出軸１０８および冷却ドラム１１０を備えた内部装置、下室１１２内の蒸発源１１４と加熱装置、真空排気系統１１６と、その他各種計器類を備えたものを含む。
この真空蒸着装置によって、送出軸１０８より繰り出された基材１２が、冷却ドラム１１０を介してスリットを通り、下室１１２に導かれて、基材１２の表面に形成されたアンダーコート層１４の主面に、アルミニウム，銀，亜鉛その他の金属や金属化合物を蒸着用蒸発物質とし、真空蒸着して、金属光沢層１６を形成する。蒸着後再度上室１０４に戻り、基材１２は巻取り軸１０６に巻き取られる。なお、この真空蒸着装置は、連続巻き取り式でもよく、またバッチ式と併用した半連続式でもよい。
このようにして、金属光沢層１６が形成された基材１２は、適宜その裏面、すなわちアンダーコート層１４とは反対側の面に粘着剤を塗布してラベルとして用いることができる。
【００１８】
【実施例】
（実施例１）
図２に示すように、アンダーコート層１４を形成するために、表１に示す配合比となるように、原料を均一に分散し、アンダーコート層の材料を作製した。ここで、表１に示す配合比は、固形分重量比を示している。得られたアンダーコート層の材料１４ａを基材１２上に塗布し、未乾燥の状態で、フィルム１８を貼り合わせた。そして、アンダーコート層の材料１４ａが乾燥してアンダーコート層１４が形成されたのち、フィルム１８を剥離し、アンダーコート層１４を形成した。
【００１９】
【表１】
0004136219.tif 000002
【００２０】
（実施例２）
図３に示すように、アンダーコート層１４を形成するために、表２に示す配合比となるように、原料を均一に分散し、アンダーコート層の材料を作製した。得られたアンダーコート層の材料１４ａをフィルム１８上に塗布し、未乾燥の状態で、基材１２に貼り合わせた。そして、アンダーコート層の材料が乾燥してアンダーコート層１４が形成されたのち、フィルム１８を剥離し、アンダーコート層１４を形成した。
【００２１】
【表２】
0004136219.tif 000003
【００２２】
（比較例）
表３に示す配合比で得られたアンダーコート層の材料を基材１２上に塗布し、送風乾燥してアンダーコート層１４を形成して、光沢紙１０を作製した。
【００２３】
【表３】
0004136219.tif 000004
【００２４】
フィルムを用いてアンダーコート層を形成した実施例１および実施例２の光沢紙は、フィルムを使用せずにアンダーコート層を形成した比較例の光沢紙に比べて、光沢度が良好であった。
【００２５】
【発明の効果】
この発明によれば、アンダーコート層を形成するときに、その材料の表面に平滑な面を有するフィルムを密着させ、アンダーコート層が形成されたのちにフィルムを剥離することにより、平滑で光沢のある光沢紙を得ることができる。
特に基材の表面が粗面であっても、その凹凸が光沢紙の表面にあらわれず、美麗な光沢を有する金属光沢層が形成される。
【図面の簡単な説明】
【図１】この発明の製造方法で製造された光沢紙の一例を示す断面図解図である。
【図２】図１に示す光沢紙を製造するために、アンダーコート層の材料の上にフィルムを貼り付ける工程を示す断面図解図である。
【図３】図１に示す光沢紙を製造するために、フィルムに形成されたアンダーコート層を基材の上に積層する工程を示す断面図解図である。
【図４】この発明の製造方法で使用された蒸着装置の例を示す断面図解図である。
【符号の説明】
１０  光沢紙
１２  基材
１４  アンダーコート層
１６  金属光沢層
１８  フィルム
１００  蒸着装置
１０２  真空タンク
１０４  上室
１０６  巻取り軸
１０８  送出軸
１１０  冷却ドラム
１１２  下室
１１４  蒸発源
１１６  真空排気系統
【図１】
0004136219.tif 000005
【図２】
0004136219.tif 000006
【図３】
0004136219.tif 000007
【図４】
0004136219.tif 000008